(57)【要約】【課題】  磁気ディスクの信号対ノイズ比を評価することで、高記録密度化に対応可能な磁気ディスクを迅速かつ確実に抽出することが可能となる。【解決手段】  本発明における磁気ディスクの評価方法は、該磁気ディスクに特定周波数の試験信号を記録させる信号記録工程（Ｓ１００）と、オントラック位置を探索するオントラック探索工程（Ｓ１０２）と、オントラック位置における記録された信号の信号対ノイズ比を測定するオントラック測定工程（Ｓ１０４）と、変位位置に再生ヘッドを移動させる変位位置移動工程（Ｓ１０６）と、変位位置における記録された信号の信号対ノイズ比を測定する変位位置測定工程（Ｓ１０８）と、測定した２つの信号対ノイズ比の相対比を導出する相対比導出工程（Ｓ１１０）と、相対比が所定範囲内であるかどうかを判断する判断工程（Ｓ１１２）と、を含む。【選択図】    図５
2008084498.tif 000002
【特許請求の範囲】
【請求項１】
円盤状に形成された磁気ディスクの信号対ノイズ比を評価する磁気ディスクの評価方法であって、
前記磁気ディスクを回転させ、記録ヘッドを該磁気ディスクの半径方向に移動し、任意の位置で該磁気ディスクに特定周波数の試験信号を記録させる信号記録工程と、
再生ヘッドを前記磁気ディスクの半径方向に移動させつつ、前記記録された信号の再生出力が最大となる位置であるオントラック位置を探索するオントラック探索工程と、
前記再生ヘッドを用いて、前記オントラック位置における前記記録された信号の信号対ノイズ比を測定するオントラック測定工程と、
前記オントラック位置から前記磁気ディスクの半径方向に所定距離変位した変位位置に前記再生ヘッドを移動させる変位位置移動工程と、
前記変位位置における前記記録された信号の信号対ノイズ比を測定する変位位置測定工程と、
前記オントラック測定工程で測定された信号対ノイズ比と、前記変位位置測定工程で測定された信号対ノイズ比との相対比を導出する相対比導出工程と、
前記相対比が所定範囲内であるかどうかを判断する判断工程と、
を含むことを特徴とする、磁気ディスクの評価方法。
【請求項２】
前記変位位置移動工程および変位位置測定工程は、前記変位位置を異にして複数回繰り返され、
前記相対比導出工程は、前記オントラック測定工程で測定された信号対ノイズ比と、前記複数回繰り返された変位位置測定工程で測定された信号対ノイズ比との複数の相対比を導出し、
前記判断工程は、前記導出された全ての相対比が所定範囲内であるかどうかを判断することを特徴とする、請求項１に記載の磁気ディスクの評価方法。
【請求項３】
前記変位位置は、前記磁気ディスクの半径方向における、前記オントラック位置の再生出力が半減するまでのいずれかの点であることを特徴とする、請求項１または２に記載の磁気ディスクの評価方法。
【請求項４】
前記所定範囲は、−２ｄＢ≦相対比≦２ｄＢであることを特徴とする、請求項１〜３のいずれかに記載の磁気ディスクの評価方法。
【請求項５】
前記信号対ノイズ比はスペクトラムアナライザによるスペクトラム解析によって導き出されることを特徴とする、請求項１〜４のいずれかに記載の磁気ディスクの評価方法。
【発明の詳細な説明】
【技術分野】
【０００１】
本発明は、円盤状に形成された磁気ディスクの信号対ノイズ比を評価する磁気ディスクの評価方法に関する。
【背景技術】
【０００２】
近年、情報化技術の高度化に伴い、情報記録技術、特に磁気記録技術は著しく進歩している。このような磁気記録媒体のひとつであるハードディスクドライブ（ＨＤＤ）等の磁気ディスク用基板としては、アルミニウム基板が広く用いられてきた。しかし、磁気ディスクの小型化、薄板化、および高記録密度化に伴い、アルミニウム基板に比べ基板表面の平坦性および基板強度に優れたガラス基板の需要が高まってきている。
【０００３】
最近では、記録密度をより一層向上させるために、磁気ディスク平面に対して垂直方向に記録層を磁化する垂直磁気記録方式も採用されつつある。このような状況下で磁気ディスクの記録密度をさらに高めるために、円周方向の線記録密度（ＢＰＩ：Ｂｉｔ  Ｐｅｒ  Ｉｎｃｈ）と、半径方向のトラック記録密度（ＴＰＩ：Ｔｒａｃｋ  Ｐｅｒ  Ｉｎｃｈ）のいずれも改善しなくてはならない。
【０００４】
ところで、このような磁気ディスクに信号を記録／再生する磁気記録再生ヘッドは、従来、図１０に示すように１つのリングヘッド１０にコイル１２を巻回して記録／再生機能を併用していたが、磁気記録技術の高密度化に伴い記録と再生を別体のヘッドで行うようになってきた。これは、リングヘッド１０のみの構造では、高記録密度化により減少した信号出力を確実に受信することができないからである。従って、近日では、図１１に示すように、単磁極ヘッドやトレーリングシールドヘッド等の記録ヘッド２０と、大型磁気抵抗型（ＧＭＲ）ヘッドやトンネル磁気抵抗効果型（ＴｕＭＲ）ヘッド等の再生ヘッド２２とが分離して配されている。
【０００５】
このように分離した記録ヘッド２０と再生ヘッド２２とはスライダーにおいて直線上に配置されるが、記録や再生を行うトラックは磁気ディスクに沿って円周状に形成されているため、同トラック上に記録ヘッド２０と再生ヘッド２２を配置するためには、再生ヘッド２２が記録ヘッド２０に対して半径方向内周側に、例えば最大１６０ｎｍ程度オフセットする必要がある。
【０００６】
図１２を参照すると、スライダー２４において、サスペンション２６の長手方向延長直線上に載置された記録ヘッド２０と再生ヘッド２２は、オフセット移動がなされていない状態で、それぞれ磁気ディスク２８上の別のトラック３０，３２上に存在する。従って、記録ヘッド２０によってトラック３０に記録された信号を再生するため、再生ヘッド２２は、所定量４０のオフセットを伴ってトラック３２からトラック３０に移動しなくてはならない。
【０００７】
上記再生ヘッド２２のオフセットの値は、実際の信号の記録／再生を通じて求められる。例えば、磁気ディスクを回転させ、記録ヘッド２０から所定のオントラック位置に信号を記録し、次に、再生ヘッドを移動させ記録された信号の再生出力が最大となる位置を探索する。この探索のための再生ヘッド２２の移動量がそのままオフセットの値となる。このオフセットは磁気ディスク装置内に記憶され、次回の再生時には記憶されたオフセット分だけ予め再生ヘッドを移動することで記録した信号が正確に再生される。
【０００８】
しかし、出力信号が最大となる位置の探索誤差や、磁気ディスク装置の温度変化および経時によるオフセットのドリフト等によって、設定されたオフセットと実際のオフセットとの間にずれが生じる場合がある。記録密度が小さかった従来の磁気ディスクでは、トラック間隔が広く半径方向の記録可能幅も広かったため、このようなオフセットの多少の誤差は許容されていた。
【０００９】
しかし、近日における高記録密度の磁気ディスクでは、このようなオフセット誤差の影響も無視できない。例えば、記録可能幅が短い磁気ディスクでは、オフセット誤差によって記録領域（記録可能幅）以外の位置に記録されてしまい、信号がノイズに埋もれて再生ヘッドが信号を識別できないといったことが起こりうる。従って、トラック記録密度を高くする一方で半径方向の記録可能幅を最大限確保する必要も生じてきた。
【００１０】
このような磁気ディスクの記録可能幅を推定するため、オントラックの両脇に意図的にオントラックとは別のオフトラック信号を記録し、オフトラックの信号からオントラックの信号を識別できる限界位置を検出し、この限界位置をオフトラックマージンとして導出する技術が知られている（特許文献１）。
【特許文献１】特開平６−８４１４９号公報
【発明の開示】
【発明が解決しようとする課題】
【００１１】
しかし、上述したオフトラックマージンを導出する技術は、トラックに隣接する領域に意図的に記録されたオフトラック信号との境界線を導出しているに過ぎず、隣接するトラックからのノイズ（漏れ磁場）の影響を測定することはできない。
【００１２】
上述したように垂直磁気記録方式も採用されつつある近日の磁気ディスクでは、隣接するトラックからのノイズが半径方向の記録可能幅に大きく影響する。従って、高記録密度化に対応可能な磁気ディスクを得るためには、生成された磁気ディスクからノイズ成分の影響が少ない磁気ディスクを選別しなくてはならない。このような高品質な磁気ディスクを製造工程の早期の段階で見極めるために、記録領域に影響するノイズの、本信号に対するレベルを評価する必要がでてくる。
【００１３】
本願発明者らは、上記問題について鋭意検討した結果、オントラック位置より離隔した位置における信号対ノイズ比（ＳＮＲ）を評価することで、高記録密度化に耐えうる磁気ディスクを迅速に選別できることを見出し、従来では測り得なかった磁気ディスクの記録特性を容易に抽出することに成功して、本発明を完成するに至った。
【００１４】
本発明は、従来の評価方法が有する上記問題点に鑑みてなされたものであり、本発明の目的は、２以上の点で磁気ディスクの信号対ノイズ比を測定し、その相対比を評価することで、高記録密度化に対応可能な磁気ディスクを迅速かつ確実に抽出することが可能な、新規かつ改良された磁気ディスクの評価方法を提供することである。
【課題を解決するための手段】
【００１５】
上記課題を解決するために、本発明のある観点によれば、円盤状に形成された磁気ディスクの信号対ノイズ比を評価する磁気ディスクの評価方法であって、磁気ディスクを回転させ、記録ヘッドを該磁気ディスクの半径方向に移動し、任意の位置で該磁気ディスクに特定周波数の試験信号を記録させる信号記録工程と、再生ヘッドを磁気ディスクの半径方向に移動させつつ、記録された信号の再生出力が最大となる位置であるオントラック位置を探索するオントラック探索工程と、再生ヘッドを用いて、オントラック位置における記録された信号の信号対ノイズ比を測定するオントラック測定工程と、オントラック位置から磁気ディスクの半径方向に所定距離変位した変位位置に再生ヘッドを移動させる変位位置移動工程と、変位位置における記録された信号の信号対ノイズ比を測定する変位位置測定工程と、オントラック測定工程で測定された信号対ノイズ比と、変位位置測定工程で測定された信号対ノイズ比との相対比を導出する相対比導出工程と、相対比が所定範囲内であるかどうかを判断する判断工程と、を含むことを特徴とする、磁気ディスクの評価方法が提供される。
【００１６】
本発明は、まず、再生出力が最大となるオントラック位置で信号対ノイズ比を測定し、続いて、変位位置で信号対ノイズ比を測定し、その相対比が所定範囲内に入っているかどうか、即ち、オントラック位置での信号対ノイズ比に対する、変位位置での信号対ノイズ比の減衰量が小さいかどうかが判断される。かかる評価方法により、変位位置においてもオントラック位置同等の信号対ノイズ比を維持可能な、換言すれば記録にじみを抑制可能な磁気ディスクを迅速かつ確実に抽出することが可能となる。
【００１７】
変位位置移動工程および変位位置測定工程は、変位位置を異にして複数回繰り返され、相対比導出工程は、オントラック測定工程で測定された信号対ノイズ比と、複数回繰り返された変位位置測定工程で測定された信号対ノイズ比との複数の相対比を導出し、判断工程は、導出された全ての相対比が所定範囲内であるかどうかを判断するとしてもよい。
【００１８】
例えば、再生ヘッドを段階的または連続的に移動し、連続した複数の変位位置で信号対ノイズ比を計測することにより、その複数の変位位置に渡って信号対ノイズ比が維持されていることを把握することができ、均一な記録品質で形成された良好な磁気ディスクを短時間で抽出することが可能となる。
【００１９】
変位位置は、磁気ディスクの半径方向における、オントラック位置の再生出力が半減するまでのいずれかの点であるとしてもよい。
【００２０】
オントラック位置における再生出力が半減する、即ち、最大再生出力の５０％の再生出力を得られる点は、記録ヘッドの幅方向の境界とほぼ一致する。従って、半減する点までにおいて、ある程度の信号対ノイズ比を維持できるということは、記録ヘッドの半径方向の記録境界においても記録内容が減衰しないことを示す。また、記録ヘッドの半径方向の記録境界まで良好な信号対ノイズ比が必要ない場合、半減するまでの任意の点を選択して、その点における信号対ノイズ比を計測してもよい。その点は、半減する位置までの４０％〜１００％の位置としてもよい。また、オントラック位置からの距離に応じて信号対ノイズ比が漸減している場合、測定する点は再生出力が半減する点のみとしてもよい。
【００２１】
所定範囲は、−２ｄＢ≦相対比≦２ｄＢであるとしてもよい。高記録密度化に対応可能な磁気ディスクを確実に抽出するため、所定範囲を±２ｄＢとするのが好ましい。
【００２２】
信号対ノイズ比はスペクトラムアナライザによるスペクトラム解析によって導き出されるとしてもよい。スペクトラムアナライザを用いることにより、再生出力を信号とノイズに確実に分離することが可能となり、その周波数成分の面積比（信号対ノイズ比）を容易に導き出すことができる。
【００２３】
上述したような評価方法によって抽出された、再生出力が半減する点においても信号対ノイズ比が良好な磁気ディスクは、オフセットの変動を吸収するのみならず、事前に行われる再生ヘッドのオフセットの設定においても、半径方向の記録境界における再生信号が鮮明なのでオフセットを高精度に導出することが可能であり、オフセットの誤差自体も削減される。従って、当該評価方法では、相乗的に記録品質の高い磁気ディスクを抽出できることが理解できる。
【発明の効果】
【００２４】
以上説明したように本発明によれば、磁気ディスクの信号対ノイズ比を評価することで、高記録密度化に対応可能な磁気ディスクを迅速かつ確実に抽出することができる。また、抽出された磁気ディスクは、高記録密度かつ低エラー率が要求される用途にも適用することが可能である。
【発明を実施するための最良の形態】
【００２５】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００２６】
上述したように、ＨＤＤ等の磁気記録媒体用の磁気ディスクは、小型化、薄板化の一途を辿り、最近では、記録密度をより一層向上させるために、膜平面に対して垂直方向に記録膜を磁化する垂直磁気記録方式も採用されつつある。高記録密度化に対応できるように形成された磁気ディスクは、当然、そのような高記録密度化された磁気ディスクに適用可能な優れた評価方法で評価する必要がでてくる。ここでは、本発明の理解を容易にするため、垂直磁気記録方式による磁気ディスク自体を簡単に説明し、その後で、本発明の実施形態における優れた評価方法を説明する。
【００２７】
（磁気ディスク）
図１は、垂直磁気記録方式による磁気ディスク５０の構造を示した断面図である。かかる垂直磁気記録方式の磁気ディスク５０は、ディスク基体５２、付着層５４、軟磁性裏打ち層５６、下地層５８ａ、下地層５８ｂ、磁気記録層６０、カップリング制御層６２、交換エネルギー制御層（Ｃｏｎｔｉｎｕｏｕｓ層）６４、保護層６６、潤滑層６８で構成されている。
【００２８】
まず、アモルファスのアルミノシリケートガラスをダイレクトプレスで円盤状に成型し、ガラスディスクを作成する。このガラスディスクに研削、研磨、化学強化を順次施し、化学強化ガラスディスクからなる平滑な非磁性のディスク基体５２を得る。得られたディスク基体５２上に、真空引きを行った成膜装置を用い、Ａｒ雰囲気中でＤＣマグネトロンスパッタリング法にて、付着層５４から交換エネルギー制御層６４まで順次成膜を行い、保護層６６はＣＶＤ法により成膜する。その後、潤滑層６８をディップコート法により形成する。以下、各層の構成について説明する。
【００２９】
上記付着層５４は、Ｔｉ含有材料を用いて形成され、ディスク基体５２と軟磁性裏打ち層５６との間の付着性を向上させる。上記軟磁性裏打ち層５６は、アモルファスＣｏＴａＺｒで形成され、記録ヘッド主磁極との相互作用により垂直方向に磁界を生じさせる。上記下地層５８ａ、５８ｂは、Ｒｕからなる２層構造となっており、上層側のＲｕを形成する際に、下層側のＲｕを形成するときよりもＡｒのガス圧を高くすることで、結晶配向性を改善することができる。
【００３０】
上記磁気記録層６０は、磁性粒子を磁気的に孤立させたグラニュラー構造の磁性記録層で形成される。具体的には、非磁性物質の例としてのＳｉＯ２を含有するＣｏＣｒＰｔからなる硬磁性体のターゲットを用いて、ｈｃｐ結晶構造を形成している。磁気記録層６０を形成するためのターゲットの組成は、例えば、ＣｏＣｒ１０Ｐｔが９０（ｍｏｌ％）、ＳｉＯ２が１０（ｍｏｌ％）である（付記数字は原子％）。上記カップリング制御層６２は、Ｐｄ（パラジウム）層やＰｔ層で形成される。上記交換エネルギー制御層６４は、ＣｏＢとＰｄとの交互積層膜からなり、低Ａｒガスで形成される。
【００３１】
上記保護層６６は、Ａｒに水素を３０％含有させた混合ガス中のプラズマＣＶＤ法により、水素化カーボンで形成される。水素化カーボンとすることで膜硬度が向上し、磁気ヘッドからの衝撃に対してより有効に垂直磁気記録層を防護することができる。上記潤滑層６８は、ＰＦＰＥ（パーフロロポリエーテル）をディップコート法により成膜する。
【００３２】
このような垂直磁気記録方式の磁気ディスク５０は、記録密度を高くするほど反磁界が減少することから高いＴＰＩおよびＢＰＩを得ることができる。本実施形態では、このように形成された垂直磁気記録方式の磁気ディスク５０によって、例えば１５０ｋＴＰＩ以上の高記録密度を達成することを目的としている。このとき、問題となるのは、磁気ディスク上で記録対象のトラックに対する隣接するトラックからのノイズ（記録にじみ）である。
【００３３】
図２は、記録／再生ヘッドの磁気ディスク５０上の軌跡を示した説明図であり、図３は、磁気ディスク半径方向の信号の再生出力を説明するための説明図であり、図４は、磁気ディスク半径方向の信号の再生出力を模式的に示した説明図である。図２に示すように、記録ヘッドは、それぞれ１ビット８０の情報を磁気ディスク５０のトラックに沿って連続して記録し、再生ヘッドは、記録された信号の望ましくは半径方向中心８２に移動して、その信号を再生する。
【００３４】
ここで、記録ヘッドが、磁気ディスクに特定周波数の試験信号を記録した場合、再生ヘッドでは、その特定周波数成分の信号を取得することができる。このことを利用して磁気ディスクのオーバーライト特性を検証するため、ここでは、図３に示すように、任意のトラックに一旦８０ｋｆｃｉ（Ｆｌｕｘ  Ｃｈａｎｇｅ  ｐｅｒ  Ｉｎｃｈ）の信号を記録し、その後、４００ｋｆｃｉの信号を上書きしている。ここでは、例えば１８０ｎｍの幅の記録ヘッドが用いられているので、記録信号の幅は約２００ｎｍとなる。図３中の滑らかな凸曲線は、８０ｋｆｃｉおよび４００ｋｆｃｉそれぞれを単独で記録した場合の再生信号の理想値である。
【００３５】
図３の８０ｋｆｃｉの残留曲線８６を参照すると、上書きされて残っていないはずの８０ｋｆｃｉの信号が意外にも残留していることが理解できる。特に、トラックの中心のオーバーライト特性は−４４ｄＢであるのに対して、記録信号の端、例えば、図３のオフセット−１００ｎｍ付近では−２７ｄＢとなり、その残留磁気が大きいことが分かる。従って、トラック中心から磁気ディスク半径方向に遠ざかるほど、記録ヘッドからの磁界が減少し、十分なオーバーライト特性を得られないことが理解できる。
【００３６】
図４に示すように、例えば、幅９０が１８０ｎｍの記録ヘッドで記録した記録信号９２を、再生ヘッドで再生した場合の再生信号９４は、記録信号９２の中心９６から半径方向に離れるにつれ漸減曲線に沿って減衰する。この減衰は、中心９６から離れた位置では記録信号を保持する力が弱いことを表す。ここで、再生信号９４の最大値の５０％出力地点間をＭＷＷ（Ｍａｇｎｅｔｉｃ  Ｗｒｉｔｅ  Ｗｉｄｔｈ）と呼ぶ。かかるＭＷＷは記録信号９２の幅（約２００ｎｍ）とほぼ等しくなる。
【００３７】
このように、記録信号９２内における再生信号９４は、記録信号の中心９６から離れるに従って磁気が弱くなる。一方、再生信号９４は、記録信号９２を超えた位置においても幅広く存在しており、この幅広く存在する再生信号が隣接するトラックのノイズとなっている。トラック間の距離が近接する近日の磁気ディスクでは、このようなノイズが再生信号９４の障害となり、記録信号９２に対する再生信号９４の幅（記録可能幅）を減少させている。
【００３８】
従って、トラック記録密度が向上する一方で半径方向の記録領域を最大限に確保する必要も生じてくるのだが、従来からある評価方法では、隣接するトラックからのノイズ（漏れ磁場）による影響を測定することができない。本願発明者らは、オントラック位置より離隔した位置における信号対ノイズ比（Ｓｉｇｎａｌ  Ｎｏｉｓｅ  Ｒａｔｉｏ、以下「ＳＮＲ」という。）を評価することで、さらなる高記録密度化に耐えうる磁気ディスクを迅速に選別できることを見出した。
【００３９】
（評価方法）
図５は、本実施形態による評価方法の流れを示したフローチャートである。かかる磁気ディスクのＳＮＲを評価する磁気ディスクの評価方法では、先ず、ＡＣイレースによる初期化を行い、磁気ディスク装置として組み立てられた磁気ディスク５０を回転させ、記録ヘッドを磁気ディスク５０の半径方向に移動し、磁気ディスク上の任意の位置に停止させた後、磁気ディスク５０に特定周波数の試験信号を記録させる（Ｓ１００）。かかる信号記録工程（Ｓ１００）により、磁気ディスク５０の任意のトラックには特定周波数の試験信号が記録される。
【００４０】
次に、再生ヘッドを磁気ディスク５０の半径方向に移動させつつ、記録ヘッドによって記録された信号の再生出力が最大となる位置（オントラック位置）を探索する（Ｓ１０２）。
【００４１】
図６は、磁気ディスク半径方向の信号の再生出力を模式的に示した説明図である。ここでは、記録ヘッドにより記録された記録信号１５０に対する再生信号１５２が示され、再生信号１５２の最大出力点がオントラック位置１５４となる。かかるオントラック探索工程（Ｓ１０２）により、記録ヘッドと再生ヘッドのオフセットに拘わらず、記録トラックの中心位置（オントラック位置１５４）を特定することが可能となる。
【００４２】
続いて、オントラック位置１５４に再生ヘッド１５６を位置させたまま、オントラック位置１５４における再生信号１５２を再生し、その再生した信号をスペクトラムアナライザ（例えば、電磁変換特性測定装置ＲＨ４１６０Ｅ：日立ハイテクノロジー製）を用いてスペクトラム解析し、上記特定周波数の信号とその他のノイズとを分離してＳＮＲを導出する（Ｓ１０４）。かかるオントラック測定工程（Ｓ１０４）において、スペクトラムアナライザを用いることにより、再生出力を信号とノイズに確実に分離することが可能となり、オントラック位置１５４におけるＳＮＲを容易に導き出すことができる。
【００４３】
そして、再生ヘッドをオントラック位置１５４から磁気ディスクの半径方向に所定距離変位した変位位置に再生ヘッド１５６を移動させる（Ｓ１０６）。かかる変位位置としては、図６におけるオントラック位置１５４から、再生出力がオントラック位置１５４の５０％となる５０％出力点１６０までのいずれかの点を選択することができる。かかる変位位置として、好ましくは、５０％出力点１６０までの４０％（ＭＷＷ２０％）〜１００％（ＭＷＷ５０％）の位置を選択する。また、オントラック位置からの距離に応じてＳＮＲが漸減している場合、測定する点は再生出力が半減する点のみとしてもよい。かかる変位位置移動工程（Ｓ１０６）により、再生ヘッドを評価対象点である変位位置に移動させることができる。
【００４４】
続いて、変位位置における記録された信号のＳＮＲを測定する（Ｓ１０８）。かかる変位位置測定工程（Ｓ１０８）により、オントラック位置１５４から離隔した変位位置におけるＳＮＲを求めることができる。
【００４５】
そして、オントラック測定工程（Ｓ１０４）で測定されたＳＮＲと、変位位置測定工程（Ｓ１０８）で測定されたＳＮＲとの相対比を導出する（Ｓ１１０）。かかる相対比導出工程（Ｓ１１０）では、変位位置におけるＳＮＲの減衰量を把握することができる。
【００４６】
最後に、相対比導出工程（Ｓ１１０）で導出された相対比が所定範囲内であるかどうかを判断する（Ｓ１１２）。かかる判断工程（Ｓ１１２）では、変位位置におけるＳＮＲの減衰量が所定の値を超えているか、即ち、記録信号の波形を維持しているかが確認される。このようにＳＮＲが保持されているところは、記録品質が良いことを示す。
【００４７】
図７は、判断工程（Ｓ１１２）の結果を模式的に示した説明図である。かかる図７では、オントラック測定工程（Ｓ１０４）で測定されたＳＮＲ２００と、変位位置測定工程（Ｓ１０８）で測定されたＳＮＲ２０２とが示され、その値はそれぞれ１６ｄＢと１４ｄＢとなっている。かかるＳＮＲは対数値で示されているので、その相対比は、単純に両者の差分から導出される。従って、図７の例における相対比は、１４ｄＢから１６ｄＢを減算した−２ｄＢとなる。かかる−２ｄＢは判断工程（Ｓ１１２）の基準値である±２ｄＢ以内に収まっているので、図７の例における磁気ディスクは、均一な記録品質で形成された良好な磁気ディスクであると評価される。かかる磁気ディスクは１５０ｋＴＰＩ以上の記録密度にも適用することができる。
【００４８】
図８は、このような磁気ディスクのＢＥＲ（Ｂｉｔ  Ｅｒｒｏｒ  Ｒａｔｅ）を示した説明図である。かかる図８を参照すると、相対比が±２ｄＢ以内になる磁気ディスク２５０は、±２ｄＢ以上になる磁気ディスク２５２と比べ、ＢＥＲを十分に抑制可能であることが理解できる。かかるＢＥＲは、信号のエラー（誤り）率を測定するもので、本実施形態によるＳＮＲと同様、オントラック位置１５４からの距離に応じて変化するが、結果としてのエラー率を導出しているに過ぎず、本実施形態のようにその記録品質の指標を信号とノイズとの比に充てたものではないため、ここでは、図８のように、本実施形態の評価方法の適正を表すためにのみ用いている。
【００４９】
図９は、他の磁気ディスクにおける再生出力を模式的に示した説明図である。かかる図９の磁気ディスクは、図６と相異して再生信号３００がなだらかな傾斜を伴って推移している。従って、図６の再生信号１５２とＭＷＷは等しくなるものの、ＭＷＷ内の再生信号は小さくなる。一方、減衰量がなだらかなため、ＭＷＷ外の再生信号は図６の再生信号１５２と比較して多くなり、結果的に、隣接するトラックに対する影響（ノイズ）も大きくなる。
【００５０】
従って、図９に示すような磁気ディスクでは、５０％出力点３０２での再生信号レベルは図６の磁気ディスクと等しくなるが、その５０％出力点３０２におけるノイズレベルが高くなる。すると５０％出力点３０２、即ち変位位置におけるＳＮＲも低くなり、相対比は、±２ｄＢを超えてしまう。このようにして、図９の例における磁気ディスクは、良好な磁気ディスクとは判断されないこととなる。
【００５１】
また、変位位置移動工程（Ｓ１０６）および変位位置測定工程（Ｓ１０８）は、変位位置を異にして複数回繰り返され、相対比導出工程（Ｓ１１０）は、オントラック測定工程（Ｓ１０４）で測定されたＳＮＲと、複数回繰り返された変位位置測定工程（Ｓ１０８）で測定されたＳＮＲとの複数の相対比を導出し、判断工程（Ｓ１１２）は、導出された全ての相対比が所定範囲内であるかどうかを判断するとしてもよい。
【００５２】
例えば、再生ヘッドを段階的または連続的に移動し、連続した複数の変位位置でＳＮＲを計測することにより、その複数の変位位置に渡ってＳＮＲが維持されていることを把握することができ、均一な記録品質で形成された良好な磁気ディスクを短時間で抽出することが可能となる。
【００５３】
以上、説明したように、本実施形態における評価方法では、磁気ディスクの変位位置におけるＳＮＲを測定してオントラック位置１５４との相対比を導出し、オントラック位置でのＳＮＲに対する、変位位置でのＳＮＲの減衰量が小さいかどうかを判断している。これは、隣接するトラックからのノイズのにじみ具合を見ていることに等しい。このようなノイズのにじみが少ない、即ち、記録時における記録信号の方形波に近い再生信号を形成可能な磁気ディスクは、広い記録可能幅を確保でき、高記録密度化に対応可能である。
【００５４】
本実施形態における評価方法では、このような良好な磁気ディスクを迅速かつ確実に抽出することが可能である。また、上述したような評価方法によって抽出された、再生出力が半減する点においてもＳＮＲが良好な磁気ディスクは、オフセットの変動を吸収するのみならず、事前に行われる再生ヘッドのオフセットの設定においても、半径方向の記録境界における再生信号が鮮明なので、高精度にオフセットを導出することが可能であり、オフセットの誤差自体も削減される。従って、当該評価方法では、相乗的に記録品質の高い磁気ディスクを抽出することができる。
【００５５】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００５６】
本発明は、円盤状に形成された磁気ディスクの信号対ノイズ比を評価する磁気ディスクの評価方法に適用可能である。
【図面の簡単な説明】
【００５７】
【図１】垂直磁気記録方式による磁気ディスクの構造を示した断面図である。
【図２】記録／再生ヘッドの磁気ディスク上の軌跡を示した説明図である。
【図３】磁気ディスク半径方向の信号の再生出力を説明するための説明図である。
【図４】磁気ディスク半径方向の信号の再生出力を模式的に示した説明図である。
【図５】本実施形態による評価方法の流れを示したフローチャートである。
【図６】磁気ディスク半径方向の信号の再生出力を模式的に示した説明図である。
【図７】判断工程の結果を模式的に示した説明図である。
【図８】このような磁気ディスクのＢＥＲを示した説明図である。
【図９】他の磁気ディスクにおける再生出力を模式的に示した説明図である。
【図１０】従来の磁気記録再生ヘッドを示した斜視図である。
【図１１】分離した磁気記録再生ヘッドを示した斜視図である。
【図１２】記録ヘッドと再生ヘッドの位置関係を示した説明図である。
【符号の説明】
【００５８】
９２，１５０  記録信号
９４，１５２、３００  再生信号
１５４  オントラック位置
１６０、３０２  ５０％出力点
Ｓ１００  信号記録工程
Ｓ１０２  オントラック探索工程
Ｓ１０４  オントラック測定工程
Ｓ１０６  変位位置移動工程
Ｓ１０８  変位位置測定工程
Ｓ１１０  相対比導出工程
Ｓ１１２  判断工程
【図１】
2008084498.tif 000003
【図２】
2008084498.tif 000004
【図３】
2008084498.tif 000005
【図４】
2008084498.tif 000006
【図５】
2008084498.tif 000007
【図６】
2008084498.tif 000008
【図７】
2008084498.tif 000009
【図８】
2008084498.tif 000010
【図９】
2008084498.tif 000011
【図１０】
2008084498.tif 000012
【図１１】
2008084498.tif 000013
【図１２】
2008084498.tif 000014